"a式CF3CX=CHY式中、Xは、H、ClおよびFからなる群から選択され、Yは、H、Cl、F、CF3およびCF2CF3からなる群から選択されるのハイドロハロオレフィンと、b水とを含む泡膨張剤組成物。前記ハイドロハロオレフィンが、CF3CH=CHF、CF3CH=CHCF3、CF3CH=CHCF2CF3、CF3CH=CHCl、CF3CCl=CH2およびCF3CF=CH2からなる群から選択される請求項1に記載の泡膨張剤組成物。前記ハイドロハロオレフィンが、Z-CF3CH=CHCF3である請求項2に記載の泡膨張剤組成物。前記泡膨張剤組成物中の水の量が、少なくとも12モルである請求項3に記載の泡膨張剤組成物。前記泡膨張剤組成物中の水の量が、少なくとも30モルである請求項3に記載の泡膨張剤組成物。前記泡膨張剤組成物中の水の量が、少なくとも47モルである請求項3に記載の泡膨張剤組成物。a請求項1に記載の泡膨張剤組成物と、b2個以上の活性水素を有する活性水素含有化合物とを含む泡形成組成物。前記ハイドロハロオレフィンが、Z-CF3CH=CHCF3である請求項7に記載の泡形成組成物。前記活性水素含有化合物が、ポリオールである請求項8に記載の泡形成組成物。前記活性水素含有化合物が、ポリエーテルポリオールである請求項9に記載の泡形成組成物。請求項7に記載の有効量の泡形成組成物と、好適なポリイソシアネートの反応から製造された独立気泡ポリウレタンまたはポリイソシアヌレートポリマー発泡体。前記ハイドロハロオレフィンが、Z-CF3CH=CHCF3である請求項11に記載の独立気泡ポリウレタンまたはポリイソシアヌレートポリマー発泡体。前記ポリマー発泡体が、約23.9°Cで6.0ft2-hr-°F/BTU-を超える初期R-値を有する請求項12に記載の独立気泡ポリウレタンまたはポリイソシアヌレートポリマー発泡体。請求項11に記載の独立気泡ポリウレタンまたはポリイソシアヌレートポリマー発泡体を、前記ハイドロハロオレフィンの略標準沸点以下の温度で用いることを含む方法。請求項7に記載の有効量の泡形成組成物と、好適なポリイソシアネートを反応させることを含む独立気泡ポリウレタンまたはポリイソシアヌレートポリマー発泡体の製造方法。本開示は、a式CF3CX=CHY式中、Xは、H、ClおよびFからなる群から選択され、Yは、H、Cl、F、CF3およびCF2CF3からなる群から選択されるのハイドロハロオレフィンと、b水とを含む泡膨張剤組成物を提供する。本開示はまた、本開示の泡膨張剤組成物と、2個以上の活性水素を有する活性水素含有化合物とを含む泡形成組成物も提供する。本開示はまた、本開示の有効量の泡形成組成物と好適なポリイソシアネートの反応から製造される独立気泡ポリウレタンまたはポリイソシアヌレートポリマー発泡体も提供する。本開示はまた、独立気泡ポリウレタンまたはポリイソシアヌレートポリマー発泡体を製造する方法も提供する。本方法は、本開示の有効量の泡形成組成物と好適なポリイソシアネートを反応させることを含む。本開示はまた、本開示の独立気泡ポリウレタンまたはポリイソシアヌレートポリマー発泡体を用いる方法も提供する。本方法は、かかるポリマー発泡体の製造に用いるハイドロハロオレフィンの略標準沸点以下の温度でかかるポリマー発泡体を用いることを含む。前述の概要および後述の詳細な説明は、例示と説明のためのみであり、添付の請求項に定義された本発明を限定しない。実施形態のいずれか1つ以上のその他の特徴および利点は、以下の詳細な説明および請求項から明らかとなるであろう。状況によっては、ポリウレタンおよびポリイソシアヌレートポリマー発泡体の製造において、泡膨張剤組成物中に水が存在してもよい。プロセス中、水はポリイソシアネートと反応して、追加の泡膨張剤として機能する二酸化炭素CO2を形成する。二酸化炭素は、高蒸気熱伝導率を有するため、泡膨張剤組成物中の水の存在は、得られるポリマー発泡体の断熱性能に通常は悪影響を及ぼす。実験によって、意外にも、Z-1,1,1,4,4,4-ヘキサフルオロ-2-ブテンZ-CF3CH=CHCF3、Z-FC-1336mzz、Z-FO-1336mzzを含む泡膨張剤組成物中の水の存在が、得られるポリマー発泡体の断熱性能すなわち、R-値を改善することを見出した。前述のとおり、本開示は、a式CF3CX=CHY式中、Xは、H、ClおよびFからなる群から選択され、Yは、H、Cl、F、CF3およびCF2CF3からなる群から選択されると、b水とを含む泡膨張剤組成物を提供する。式CF3CX=CHYで表わされるあるハイドロハロオレフィン、例えば、CF3CH=CHF、CF3CH=CHCF3、CF3CH=CHCF2CF3およびCF3CH=CHClは、異なる立体配置異性体または立体異性体として存在してもよい。特定の異性体が指定されないとき、本開示は、全ての単一の立体配置異性体、単一の立体異性体またはこれらの任意の組み合わせを含むものとする。例えば、CF3CH=CHCF3は、E-異性体、Z-異性体または両異性体の任意の比率での任意の組み合わせまたは混合物を表わすものである。本明細書で用いる式CF3CX=CHYのハイドロハロオレフィンは、市販されており、また業界に公知の方法により製造してもよい。例えば、CF3CH=CHFは、公知の化合物であり、その製造方法は、例えばその全内容がここに参考文献として援用される米国特許出願公開第2005-0020862-A1号明細書に開示されている。他の例を挙げると、CF3CH=CHCF3は、公知の化合物であり、その製造方法は、例えばその全内容がここに参考文献として援用される米国特許出願公開第2009-0012335-A1号明細書に開示されている。さらに他の例を挙げると、CF3CH=CHCF2CF3は、公知の化合物であり、その製造方法は、例えばその全内容がここに参考文献として援用される国際公開第WO2008/057513号パンフレットに開示されている。さらに他の例を挙げると、CF3CH=CHClは、公知の化合物であり、その製造方法は、例えばその全内容がここに参考文献として援用される米国特許第5777184号明細書に開示されている。さらに他の例を挙げると、CF3CCl=CH2は、SynQuestLaboratories,Inc.、Alachua,FL.より入手可能な公知の化合物である。さらに他の例を挙げると、CF3CF=CH2は、公知の化合物であり、その製造方法は、例えば、その全内容がここに参考文献として援用される国際公開第WO2008/030440号パンフレットに開示されている。本発明のある実施形態において、ここで用いるハイドロハロオレフィンは、CF3CH=CHF、CF3CH=CHCF3、CF3CH=CHCF2CF3、CF3CH=CHCl、CF3CCl=CH2およびCF3CF=CH2からなる群から選択される。本発明のある実施形態において、本明細書で用いるハイドロハロオレフィンは、Z-CF3CH=CHCF3であり、泡膨張剤組成物は、Z-CF3CH=CHCF3と水とを含む。本発明のある実施形態において、泡膨張剤組成物は、Z-CF3CH=CHCF3と水とを含み、前記泡膨張剤組成物中の水の量は、少なくとも12モルである。本発明のある実施形態において、泡膨張剤組成物は、Z-CF3CH=CHCF3と水とを含み、前記泡膨張剤組成物中の水の量は、少なくとも30モルである。本発明のある実施形態において、泡膨張剤組成物は、Z-CF3CH=CHCF3と水とを含み、前記泡膨張剤組成物中の水の量は、少なくとも47モルである。本発明のある実施形態において、泡膨張剤組成物は、Z-CF3CH=CHCF3と水とを含み、前記泡膨張剤組成物中の水の量は、少なくとも71モルである。Z-CF3CH=CHCF3は、公知の化合物であり、その製造方法は、例えば、その全内容がここに参考文献として援用される米国特許出願公開第2008-0269532-A1号明細書に開示されている。本開示の泡膨張剤組成物は、所望量の各成分を単に秤量した後、それらを適切な容器において、適切な温度および圧力で混合する等、当業者にとって都合のよい任意のやり方で製造することができる。本明細書で用いる含む、含んでいる、有する、有している、持つ、持っているまたは何らかのその他変形の用語は、非排他的な包括を規定するものである。例えば、要素のリストを含むプロセス、方法、物品または装置は、それらの要素に必ずしも限定されず、明示的にリストされていない、またはかかるプロセス、方法、物品または装置に固有の他の要素も含まれてよい。さらに、明示的にそれには反するとした場合を除き、またはは、包括的またはであり、排他的またはでない。例えば、条件AまたはBを満足するのは次のうちのいずれかである。Aが真または存在するでBが偽または存在しない、Aが偽または存在しないでBが真または存在する、およびAとBの両方が真または存在する。単数形aまたはanの使用は、本発明の要素および成分を記載するために使用される。これは、単に便宜上、かつ本発明の範囲の一般的な意味を与えるために使用される。この説明は、1つまたは少なくとも1つを含めるように読まれるべきであり、他の意味であることが明白でない限り、単数には複数も含まれる。別に定義されない限り、ここで用いる全ての科学技術用語は、本発明の属する当業者が通常理解しているのと同じ意味を有する。ここに記載されたのと同様または等価の方法および材料を、本発明の実施形態の実施または試験において用いることができるが、好適な方法および材料は後述する。ここで言及する全ての刊行物、特許出願、特許およびその他参考文献は、特に記載のない限り、その全体が参考文献として援用される。矛盾がある場合には、定義を含めた本明細書が優先される。また、材料、方法および実施例は、例示のためのみであり、限定しようとするものではない。本開示はまた、a本開示に記載された式CF3CX=CHYのハイドロハロオレフィンと水とを含む泡膨張剤組成物と、b2個以上の活性水素を有する活性水素含有化合物とを含む泡形成組成物も提供する。本発明のある実施形態において、泡形成組成物は、a本開示に記載したZ-CF3CH=CHCF3と水とを含む泡膨張剤組成物と、b2個以上の活性水素を有する活性水素含有化合物とを含む。本発明のある実施形態において、これらの活性水素は、ヒドロキシル基の形態にある。本開示の活性水素含有化合物は、ここに参考文献として援用される米国特許第4,394,491号明細書に記載されているようなイソシアネート基と反応性のある活性水素原子を含有する2個以上の基を有する化合物を含むことができる。かかる化合物の例としては、1分子当たり少なくとも2個のヒドロキシル基を有するものが挙げられ、より具体的には、ポリエーテルまたはポリエステルポリオールのようなポリオールを含む。かかるポリオールとしては、約50~約700、通常、約70~約300、より典型的には、約90~約270等量有するものが例示され、少なくとも2個のヒドロキシル基、通常は、3~8個のかかる基を有する。好適なポリオールとしては、芳香族ポリエステルポリオール等のポリエステルポリオール、例えば、ポリエチレンテレフタレートPETスクラップのジエチレングリコール等のグリコールとのエステル交換により製造された、または無水フタル酸とグリコールの反応により製造されたものが例示される。得られるポリエステルポリオールを、エチレン-および/またはプロピレンオキシドとさらに反応させて、追加の内部アルキレンオキシ基を含有する伸張ポリエステルポリオールを形成してもよい。好適なポリオールとしてはまた、特に、末端ヒドロキシル基を備えた、ポリエチレンオキシド、ポリプロピレンオキシド、混合ポリエチレン-プロピレンオキシド等のポリエーテルポリオールが例示される。他の好適なポリオールは、エチレンおよび/またはプロピレンオキシドを、例えば、グリセロール、ペンタエリスリトールおよび炭水化物、例えば、ソルビトール、グルコース、スクロース等、ポリヒドロキシ化合物中に存在する2~16個、通常、3~8個のヒドロキシル基を有する開始剤と反応させることにより製造することができる。好適なポリエーテルポリオールは、脂肪族または芳香族アミン系ポリオールを含むことができる。本開示の泡形成組成物は、各成分の所望量を単に秤量した後、それらを、適切な温度および圧力で、適切な容器で混合することをはじめとする、当業者にとって便利な任意のやり方で製造することができる。本開示はまた、本開示の有効量の泡形成組成物を、好適なポリイソシアネートと反応させることを含む、独立気泡ポリウレタンまたはポリイソシアヌレートポリマーを製造する方法も提供する。本発明のある実施形態において、上記の独立気泡ポリウレタンまたはポリイソシアヌレートポリマー発泡体を製造する方法に用いる泡形成組成物中のハイドロハロオレフィンは、Z-CF3CH=CHCF3である。有効量の泡形成組成物とは、好適なポリイソシアネートと反応させると、独立気泡ポリウレタンまたはポリイソシアヌレートポリマー発泡体となる量の泡形成組成物を意味する。好適なポリイソシアネートとは、本開示の泡形成組成物と反応させると、独立気泡ポリウレタンまたはポリイソシアヌレートポリマー発泡体を形成することのできるポリイソシアネートを意味する。典型的に、好適なポリイソシアネートと反応させる前に、活性水素含有化合物および任意のその他の添加剤を、泡膨張剤組成物と混合して、泡形成組成物を形成する。かかる泡形成組成物は、典型的に、イソシアネート反応プレブレンド、またはB-サイド組成物として業界では知られている。ポリウレタンまたはポリイソシアヌレートポリマー発泡体を製造するとき、ポリイソシアネート反応物質は、活性水素含有化合物に対する割合が、イソシアネート基の等量対活性水素基の等量の比、すなわち、泡指数が、約0.9~約10、たいていの場合、約1~約4となるように、通常、選択される。任意の好適なポリイソシアネートを、本方法において用いることができるが、ポリウレタンまたはポリイソシアヌレート発泡体を製造するのに有用な好適なポリイソシアネートの例には、特に、芳香族、脂肪族および脂環式ポリイソシアネートの少なくとも1つが含まれる。これらの化合物の代表的な構成としては、特に、ジイソシアネート、例えば、メタ-またはパラフェニレンジイソシアネート、トルエン-2,4-ジイソシアネート、トルエン-2,6-ジイソシアネート、ヘキサメチレン-1,6-ジイソシアネート、テトラメチレン-1,4-ジイソシアネート、シクロヘキサン-1,4-ジイソシアネート、ヘキサヒドロトルエンジイソシアネートおよび異性体、ナフチレン-1,5-ジイソシアネート、1-メチルフェニル-2,4-フェニルジイソシアネート、ジフェニルメタン-4,4-ジイソシアネート、ジフェニルメタン-2,4-ジイソシアネートdiissocyanate、4,4-ビフェニレンジイソシアネートおよび3,3-ジメチオキシdimethyoxy-4,4-ビフェニレンジイソシアネートおよび3,3-ジメチルジフェニルプロパン-4,4-ジイソシアネート;トリイソシアネート、例えば、トルエン-2,4,6-トリイソシアネートおよびポリイソシアネート、例えば、4,4-ジメチルジフェニルメタン-2,2,5,5-テトライソシアネートおよび種々のポリメチレンポリ-フェニロポリイソシアネートphenylopolyisocyanates、これらの混合物が含まれる。粗ポリイソシアネートも、本発明の実施に用いてよく、例えば、トルエンジアミンを含む混合物のホスゲン化により得られる粗トルエンジイソシアネート、またはホスゲン化粗ジフェニルメタンジアミンにより得られる粗ジフェニルメタンジイソシアネートがある。かかる化合物の具体例には、ポリウレタンを架橋するそれらの能力により、メチレン架橋ポリフェニルポリイソシアネートが含まれる。ポリウレタンまたはポリイソシアヌレートポリマー発泡体を製造するのに、少量の添加剤を用いるのが望ましいことが多い。これらの添加剤の中には、触媒、界面活性剤、難燃剤、防腐剤、着色剤、酸化防止剤、強化剤、フィラー、帯電防止剤、特に、業界に周知されたその他からなる群から選択される1つ以上の部類を含むものがある。組成に応じて、界面活性剤を用いると、硬化中の発泡反応混合物を安定化することができる。かかる界面活性剤は、通常、液体または固体オルガノシリコーン化合物を含む。界面活性剤は、発泡反応混合物を崩壊に対して安定化させ、大きく不均一な気泡の形成を防ぐために、十分な量で用いられる。本発明の一実施形態において、全発泡成分すなわち、泡膨張剤組成物活性水素含有化合物ポリイソシアネート添加剤の総重量を基準として、約0.1重量~約5重量の界面活性剤を用いる。本発明の他の実施形態において、全発泡成分の総重量を基準として約1.5重量~約3重量の界面活性剤を用いる。活性水素含有化合物、例えば、ポリオールと、ポリイソシアネートの反応のために1つ以上の触媒を用いてもよい。任意の好適なウレタン触媒を用いてよいが、具体的な触媒は、第三級アミン化合物および有機金属化合物を含む。例示のかかる触媒は、例えば、開示内容がここに参考文献として援用される米国特許第5,164,419号明細書に開示されている。例えば、ポリイソシアネート、例えば、アルカリ金属アルコキシド、アルカリ金属カルボキシレートまたは第四級アミン化合物の三量化のための触媒を、ここで任意で用いてもよい。かかる触媒は、ポリイソシアネートの反応速度を適度に早める量で用いる。触媒の典型的な量は、全発泡成分の総重量を基準として、約0.1重量~約5重量である。ポリウレタンまたはポリイソシアヌレートポリマー発泡体を製造するための本発明の方法において、活性水素含有化合物例えば、ポリオール、ポリイソシアネート、泡膨張剤組成物およびその他成分を、接触させ、完全に混合し、気泡ポリマーへと膨張および硬化させた。混合装置は重要でなく、様々な従来のタイプの混合ヘッドおよび噴霧装置が用いられる。従来の装置とは、従来の泡膨張剤、例えば、フルオロトリクロロメタンCCl3F、CFC-11を用いるポリウレタンおよびポリイソシアヌレートポリマー発泡体の製造に従来用いられる装置、機器および手順を意味する。かかる従来の装置は、H.Bodenら、thePolyurethaneHandbook、4章、G.Oertel編、HanserPublishers,NewYork,1985、H.GrunbauerらによるFineCelledCFC-FreeRigidFoam-NewMachinerywithLowBoilingBlowingAgentsという題名の論文、SPI34thAnnualTechnical/MarketingConference,October21-October24,1992,NewOrleans,Louisianaの会報のPolyurethanes92に発表、およびM.TavernaらによるSolubleorInsolubleAlternativeBlowingAgentsProcessingTechnologiesforBothAlternatives,PresentedbytheEquipmentManufacturerという題名の論文、SPI/ISOPASeptember24-26,1991,Acropolis,Nice,Franceの会報のPolyurethanesWorldCongress1991に発表に記載されている。これらの開示内容は、参考文献としてここに援用される。本発明のある実施形態において、ポリイソシアネートと活性水素含有化合物を反応させる前に、ある原材料のプレブレンドを製造する。例えば、ポリイソシアネートを除いて、ポリオール、泡膨張剤組成物、界面活性剤、触媒およびその他発泡成分をブレンドしてから、このブレンドをポリイソシアネートと接触させると有用であることが多い。あるいは、全発泡成分を、ポリイソシアネートとポリオールが接触する混合ゾーンに別々に入れてもよい。ポリオールの全てまたは一部をポリイソシアネートと予め反応させて、プレポリマーを形成することも可能である。本発明の組成物および方法は、例えば、インテグラルスキン、RIMおよび軟質発泡体をはじめとする全種類の膨張ポリウレタンおよびポリイソシアヌレートポリマー発泡体、特に、注入製品発泡体として、または剛性断熱ボードストックおよびラミネートとして、噴霧断熱に有用な剛性独立気泡ポリマー発泡体の製造に適用することができる。本開示はまた、本開示の有効量の泡形成組成物と、好適なポリイソシアネートの反応から製造される独立気泡ポリウレタンまたはポリイソシアヌレートポリマー発泡体も提供する。本発明のある実施形態において、かかる独立気泡ポリウレタンまたはポリイソシアヌレートポリマー発泡体の上述した製造に用いる泡形成組成物中のハイドロハロオレフィンは、Z-CF3CH=CHCF3である。本発明のある実施形態において、上記したようにして製造したかかる独立気泡ポリウレタンまたはポリイソシアヌレートポリマー発泡体は、約23.9°Cで、6.0ft2-hr-°F/BTU-を超える初期R-値を有する。冷蔵庫、冷凍庫、冷蔵トレーラー、ウォークイン保冷庫等に用いる独立気泡ポリウレタンまたはポリイソシアヌレートポリマー発泡体は低温に晒される。これらの用途において、泡膨張剤は、気泡中で凝縮して、その断熱効果が失われる恐れがある。通常、低温用途の発泡体を製造するには、低沸点泡膨張剤を用いると有利である。意外にも、実験により、Z-CF3CH=CHCF3を含む泡膨張剤組成物中に水が存在すると、得られる独立気泡ポリウレタンまたはポリイソシアヌレートポリマー発泡体のR-値が、同じ条件下、1,1,1,3,3-ペンタフルオロプロパンにより製造された発泡体のR-値より高くなる可能性があることが分かった。標準沸点とは、蒸気圧が大気圧に等しい液体の沸点を意味する。本開示はまた、本開示の独立気泡ポリウレタンまたはポリイソシアヌレートポリマー発泡体を、かかる独立気泡ポリウレタンまたはポリイソシアヌレートポリマー発泡体の製造に用いる泡形成組成物中のハイドロハロオレフィンの略標準沸点以下の温度で、用いることを含む方法も提供する。本発明のある実施形態において、上記で用いたハイドロハロオレフィンは、Z-CF3CH=CHCF3であり、上記の独立気泡ポリウレタンまたはポリイソシアヌレートポリマー発泡体の製造に用いる泡膨張剤組成物中の水の量は、少なくとも47モルである。本発明のある実施形態において、Z-CF3CH=CHCF3と、泡膨張剤組成物中少なくとも47モルの水を含むかかる泡膨張剤組成物から製造された独立気泡ポリウレタンまたはポリイソシアヌレートポリマー発泡体は、約23.9°C華氏75以下の温度で用いる。本発明のある実施形態において、かかる独立気泡ポリウレタンまたはポリイソシアヌレートポリマー発泡体は、約10°C華氏50以下の温度で用いる。本発明のある実施形態において、かかる独立気泡ポリウレタンまたはポリイソシアヌレートポリマー発泡体は、約0°C華氏32以下の温度で用いる。多くの態様および実施形態を上述してきたが、単なる例示に過ぎず、限定するものではない。本明細書を読めば、当業者であれば、他の態様および実施形態が、本発明の範囲を逸脱することなく、可能であることが理解される。ここに記載した概念を、請求項に記載された本発明の範囲を限定しない、以下の実施例でさらに説明していく。以下の実施例で用いたポリオールAは、DowChemicalsInc.、Midland,MI,49641-1206より購入したショ糖/グリセリン開始ポリエーテルポリオールVoranol490である。ポリオールAは、25°Cで約500センチポイズの粘度を有する。ポリオールAのヒドロキシル基の含量は、ポリオールA1グラム当たり約490mgKOHに相当する。以下の実施例で用いたポリオールBは、DowChemicalsInc.、Midland,MI,49641-1206から購入したグリセリン開始ポリエーテルポリオールVORANOL270である。ポリオールBは、25°Cで約238センターポイズcenterpoiseの粘度を有する。ポリオールBのヒドロキシル基の含量は、ポリオールB1グラム当たり約238mgKOHに相当する。以下の実施例で用いたシリコンタイプの界面活性剤は、AirProductsInc.、7201HamiltonBlvd,AllentownPA18195より購入したポリシロキサンDabcoDC-5357である。以下の実施例で用いたアミン触媒APolycat8は、AirProductsInc.、7201HamiltonBlvd,AllentownPA18195より購入したN,N-ジメチルシクロヘキシルアミンである。以下の実施例で用いたアミン触媒BPolycat5は、AirProductsInc.、7201HamiltonBlvd,AllentownPA18195より購入したペンタメチルジエチレントリアミンである。以下の実施例で用いた共触媒Curithane52は、AirProductsInc.、7201HamiltonBlvd,AllentownPA18195より購入した2-メチルn-メチルアミノb-酢酸ナトリウムノニルフェノールである。以下の実施例で用いたポリメチレンポリフェニルイソシアネートPAPI27は、DowChemicals,Inc.、Midland,MI,49641-1206より購入する。初期R-値とは、ポリマー発泡体の断熱値耐熱性を指す。32°F、50°Fおよび75°Fの平均温度で、泡が形成された後24時間以内に、LaserCompFox304熱伝導率計を用いて測定した。R-値の単位は、ft2-hr-°F/BTU-inである。例1比較ポリオール、界面活性剤、触媒、水およびHFC-245faを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表1に示す。本例において、0.5pbw重量部の水を処方に用いた。合計で、0.234モルの水およびHFC-245faを、処方に用いた。泡膨張剤組成物HFC-245faおよび水中の水の量は12モルであった。例2比較ポリオール、界面活性剤、触媒、水およびHFC-245faを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表2に示す。本例において、2pbwの水を処方に用いた。合計で、0.234モルの水およびHFC-245faを、処方に用いた。泡膨張剤組成物HFC-245faおよび水中の水の量は47モルであった。例3比較ポリオール、界面活性剤、触媒、水およびHFC-245faを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表3に示す。本例において、3pbwの水を処方に用いた。合計で、0.234モルの水およびHFC-245faを、処方に用いた。泡膨張剤組成物HFC-245faおよび水中の水の量は71モルであった。実施例4ポリオール、界面活性剤、触媒、水およびZ-FO-1336mzzを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表4に示す。本例において、0.5pbwの水を処方に用いた。合計で、0.234モルの水およびZ-FO-1336mzzを、処方に用いた。泡膨張剤組成物Z-FO-1336mzzaおよび水中の水の量は12モルであった。実施例5ポリオール、界面活性剤、触媒、水およびZ-FO-1336mzzを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表5に示す。本例において、2pbwの水を処方に用いた。合計で、0.234モルの水およびZ-FO-1336mzzを、処方に用いた。泡膨張剤組成物Z-FO-1336mzzaおよび水中の水の量は47モルであった。実施例6ポリオール、界面活性剤、触媒、水およびZ-FO-1336mzzを、室温、大気圧下で、手動で予備混合した後、ポリメチレンポリフェニルイソシアネートと混合した。得られた混合物を、8インチ×8インチ×2.5インチの紙箱に注いで、ポリウレタン発泡体を形成した。発泡体は、均一な気泡構造を示した。発泡体の処方および特性を以下の表6に示す。本例において、3pbwの水を処方に用いた。合計で、0.234モルの水およびZ-FO-1336mzzを、処方に用いた。泡膨張剤組成物Z-FO-1336mzzaおよび水中の水の量は71モルであった。"